(57)【要約】【課題】  吸湿インジケータ機能を有し、人体に有害な重金属を用いることなく、乾燥剤を混合した樹脂フィルムが吸湿に伴って透明性を増すことを利用し、文字や数字或いは絵柄等によるインジケータパターンにより、外観からインジケータパターンを視認することができるようにした吸湿インジケータ機能付きの包装袋を提供することを目的とする。【解決手段】  吸湿インジケータ機能付きの包装袋が第１包装材１０と第２包装材２０とからなり、第１包装材１０の最外面若しくは第１と第２包装材の最外面に水蒸気バリア性を有する透明性バリアフィルムを有し、第２包装材２０が光反射又は光吸収フィルムと該フィルムの袋内側に吸湿インジケータパターン３０を印刷したパターン印刷フィルム２３とが積層され、かつ第１と第２包装材の少なくとも一方の袋内側に乾燥剤含有樹脂フィルムが積層されている。【選択図】    図１
2006213393.tif 000002
【特許請求の範囲】
【請求項１】
吸湿インジケータ機能付きの包装袋であって、前記包装袋が少なくとも第１包装材と第２包装材とからなり、第１包装材の最外面若しくは第１と第２包装材の最外面に水蒸気バリア性を有する透明性バリアフィルムを有し、第２包装材が光反射又は光吸収フィルムと該フィルムの袋内側にパターン印刷層を設け、かつ第１と第２包装材の少なくとも一方の袋内側に乾燥剤含有樹脂フィルムが一部または全面に積層されていることを特徴とする包装袋。
【請求項２】
前記乾燥剤含有樹脂フィルムが乾燥剤含有樹脂層と熱可塑性樹脂層を積層したものであることを特徴とする請求項１に記載の包装袋。
【請求項３】
前記透明性バリアフィルムが、フィルムにシリカ又はアルミナの蒸着膜、またはこれらの多層蒸着膜、シリコン窒化物の蒸着膜若しくはバリア性塗料をコーティング、蒸着膜へバリア性塗料をコーティングした層を有するフィルムであり、該透明性バリアフィルムの防湿性能が０．００１〜１００（ｇ／ｍ２  ／ｄａｙ）であることを特徴とする請求項１又２に記載の包装袋。
【請求項４】
前記光反射フィルムが、アルミラミネートフィルム、アルミ蒸着フィルム、無機蒸着フィルム、若しくは無機酸蒸着フィルムによる金属光沢を持つフィルムであり、又は前記光吸収フィルムが、光吸収性材料を塗布又は含有するもの、若しくは光吸収性材料を塗布又は積層したフィルムを積層したフィルムであり、何れも防湿性能が０．００１〜１００（ｇ／ｍ２  ／ｄａｙ）であることを特徴とする請求項１〜３の何れかに記載の包装袋。
【請求項５】
前記パターン印刷層が上記乾燥剤含有樹脂フィルム又はポリオレフィンフィルム又は光反射若しくは光吸収フィルム上に設けられ、該乾燥剤含有樹脂フィルム又は該ポリオレフィンフィルム又は光反射若しくは光吸収フィルムの少なくとも片面に文字、数字、絵柄又はこれらを適宜複合した図柄を印刷したものであり、前記乾燥剤含有熱可塑性樹脂フィルムに含有する乾燥剤の吸湿状態が飽和に達するに連れて透明になり、前記パターンを袋内若しくは袋外から視認することができることを特徴とする請求項１〜４の何れかに記載の包装袋。
【請求項６】
前記乾燥剤含有樹脂フィルムに混在する乾燥剤が、ゼオライト、シリカゲル、アルミナの少なくとも１種類以上を含有するものであることを特徴とする請求項１〜５の何れかに記載の包装袋。
【請求項７】
前記第１包装材または前記第２包装材を袋形状または容器形状としたことを特徴とする請求項１〜６の何れかに記載の包装袋。
【請求項８】
前記第１と第２包装材からなる吸湿インジケータ機能付きの包装袋に収納される物品の表面側が第１包装材であり、該物品の背面側が第２包装材であることを特徴とする請求項１〜７の何れかに記載の包装袋。
【請求項９】
前記光吸収フィルムが、黒を印刷したフィルム又はカーボンブラックを熱可塑性樹脂に混合したフィルムであることを特徴とする請求項１〜８の何れかに記載の包装袋。
【請求項１０】
前記乾燥剤含有樹脂フィルムに光散乱物質を混合又は塗布したことを特徴とする請求項１〜１０の何れかに記載の包装袋。
【請求項１１】
前記透明性バリアフィルムに光散乱物質を塗布したことを特徴とする請求項１〜１１の何れかに記載の包装袋。
【発明の詳細な説明】
【技術分野】
【０００１】
本発明は、吸湿インジケータ機能付きの包装袋に関し、詳しくは湿気から保護したい物品、例えば食品、電子部品、医薬品、書類等の種々の物品を包装袋に収納して密封し、この袋内の吸湿性能を目視することができるとともに、包装袋自体の防湿性能をも確認することができる包装袋に関するものである。
【背景技術】
【０００２】
一般に、乾燥製品ではシリカゲル、塩化カルシウム等の乾燥剤を小袋に包装して包装体内に同封し利用しているが、包装の作業性が悪い。また、シリカゲル自体は白色の物質であり、外観からは吸湿性能を確認することができない。
【０００３】
このようなことから吸湿性能を確認可能なもの、即ち吸湿インジケータ機能付きの乾燥剤とし、シリカゲルに塩化コバルトを混合し、乾燥状態では青色を呈し、大気中の湿気を吸収して桃色を呈するようにしたものがある。しかし、現在ではコバルトのような重金属を使用し、塵として排出され焼却されると重金属が生活環境空間に排出されることになり、環境面等から極力避けたいという事情があり、脱コバルトを目指した吸湿インジケータ機能を有する乾燥剤が開発されている。
【０００４】
また、吸湿機能を有する包装体としては、図５に示す円柱状の吸湿容器があり、この吸湿容器はスクリューネジ式中空容器（最外層）１とインナー容器（最内層）２とを別々に射出成形し、一体化したものであり、スクリューネジ式中空容器１にキャップ３を閉じて収納容器とし、インナー容器１が吸湿性を示すインジケータ機能を有する樹脂組成物で成形されている。この樹脂組成物には合成ゼオライト３ａを混合したものが用いられ、インナー容器２が吸湿後に鮮やかな黄色に変色することを利用して吸湿の度合い確認するものである。（例えば、特許文献１参照）
【０００５】
【特許文献１】特開２００４−３３１８５５号公報（明細書全文，図面図１）
【発明の開示】
【発明が解決しようとする課題】
【０００６】
従来例として示した特許文献１は、インジケータ機能付きの包装体であって、スクリューネジ式中空容器とインナー容器とを一体化した収容容器の口をキャップで閉じる形態のものであり、収容容器内のインナー容器が、吸湿により色調変化を伴うインジケータ機能を有する樹脂組成物で構成されている。この包装体では、吸湿状態を外部から効果的に視認することができない。
【０００７】
本発明は、上述のような課題に鑑みなされたものであって、吸湿インジケータ機能を有し、人体に有害な重金属を用いることなく、乾燥剤を混合した樹脂フィルムが吸湿に伴って透明性を増すことを利用し、文字や数字或いは絵柄等によるインジケータパターンにより、外観からインジケータパターンを視認することができるようにした吸湿インジケータ機能付きの包装袋を提供することを目的とするものである。
【課題を解決するための手段】
【０００８】
本発明は、上記課題を達成したものであり、請求項１の発明は、吸湿インジケータ機能付きの包装袋であって、前記包装袋が少なくとも第１包装材と第２包装材とからなり、第１包装材の最外面若しくは第１と第２包装材の最外面に水蒸気バリア性を有する透明性バリアフィルムを有し、第２包装材が光反射又は光吸収フィルムと該フィルムの袋内側にパターン印刷層を設け、かつ第１と第２包装材の少なくとも一方の袋内側に乾燥剤含有樹脂フィルムが一部または全面に積層されていることを特徴とする包装袋である。なお、この包装袋は第１包装材と第２包装材とがヒートシール等により４方を密封し、収納物品を湿気から保護する。また、３方をヒートシールしたものも含まれ、物品を収納し残りの一辺をヒートシール等により密封して使用する。
【０００９】
また、請求項２の発明は、前記乾燥剤含有樹脂フィルムが乾燥剤含有樹脂層と熱可塑性樹脂層を積層したものであることを特徴とする請求項１に記載の包装袋である。熱可塑性樹脂フィルムは、例えばポリオレフィンが好ましい。
【００１０】
また、請求項３の発明は、前記透明性バリアフィルムが、フィルムにシリカ又はアルミナの蒸着膜、またはこれらの多層蒸着膜、シリコン窒化物の蒸着膜若しくはバリア性塗料をコーティング、蒸着膜へバリア性塗料をコーティングした層を有するフィルムであり、該透明性バリアフィルムの防湿性能が０．００１〜１００（ｇ／ｍ２  ／ｄａｙ）であることを特徴とする請求項１又２に記載の包装袋である。なお、上記遷移金属酸化物は環境に負荷を与えないものを選択し、第１と第２包装材のバリア性能は略等しいものが好ましい。
【００１１】
また、請求項４の発明は、前記光反射フィルムが、アルミラミネートフィルム、アルミ蒸着フィルム、無機蒸着フィルム、若しくは無機酸蒸着フィルムによる金属光沢を持つフィルムであり、又前記光吸収フィルムが、光吸収性材料を塗布又は含有するもの、若しくは光吸収性材料を塗布又は積層したフィルムを積層したフィルムであり、何れも防湿性能が０．００１〜１００（ｇ／ｍ２  ／ｄａｙ）であることを特徴とする請求項１〜３の何れかに記載の包装袋である。
【００１２】
また、請求項５の発明は、前記パターン印刷層が上記乾燥剤樹脂フィルム又はポリオレフィンフィルム又は光反射若しくは光吸収フィルム上に設けられ、該乾燥剤樹脂フィルム又は該ポリオレフィンフィルム又は光反射若しくは光吸収フィルムの少なくとも片面に文字、数字、絵柄又はこれらを適宜複合した図柄を印刷したものであり、前記乾燥剤含有熱可塑性樹脂フィルムに含有する乾燥剤の吸湿状態が飽和に達するに連れて透明になり、前記パターンを袋内若しくは袋外から視認することができることを特徴とする請求項１〜４の何れかに記載の包装袋である。なお、吸湿インジケータパターンは、物品の湿気に対する保存限界を示し、例えば文字で「保存限界に達しました」等と標記してもよいし、これらと絵柄を組み合わせたものであってもよいし、また、文字、数字等の印刷濃度の異なるものを用いて、濃度の濃いものから順次視認し得るようにして、保存限界を段階的に確認できるようにしてもよい。また、パターン印刷フィルムには、その外面側、即ち吸湿インジケータパターンとは反対面に印刷層を設けてもよい。
【００１３】
また、請求項６の発明は、前記乾燥剤含有樹脂フィルムに混在する乾燥剤が、ゼオライト、シリカゲル、アルミナの少なくとも１種類以上を含有するものであることを特徴とする請求項１〜５の何れかに記載の包装袋である。
【００１４】
また、請求項７の発明は、前記第１包装材または前記第２包装材を袋形状または容器形状としたことを特徴とする請求項１〜６の何れかに記載の包装袋である。
【００１５】
また、請求項８の発明は、前記第１と第２包装材からなる吸湿インジケータ機能付きの包装袋に収納される物品の表面側が第１包装材であり、該物品の背面側が第２包装材であることを特徴とする請求項１〜７の何れかに記載の包装袋である。
【００１６】
また、請求項９の発明は、前記光吸収フィルムが、黒を印刷したフィルム又はカーボンブラックを熱可塑性樹脂に混合したフィルムであることを特徴とする請求項１〜８の何れかに記載の包装袋である。
【００１７】
また、請求項１０の発明は、前記乾燥剤含有樹脂フィルムに光散乱物質を混合又は塗布したことを特徴とする請求項１〜９の何れかに記載の包装袋である。
【００１８】
また、請求項１１の発明は、前記透明性バリアフィルムに光散乱物質を塗布したことを特徴とする請求項１〜１１の何れかに記載の包装袋である。
なお、本発明の包装袋は、第１と第２包装材からなる吸湿インジケータ機能付きの３方シール袋，或いは４方シール袋、ガゼット袋、スタンディングパウチ等の包装袋であるが、物品の収納部を第２包装材の両側に設けた形態であってもよいし、第２包装材を容器状に成形したものであってもよい。
【発明の効果】
【００１９】
請求項１の発明では、吸湿インジケータ機能付きの包装袋であって、前記包装袋が少なくとも第１包装材と第２包装材とからなり、第１包装材の最外面若しくは第１と第２包装材の最外面に水蒸気バリア性を有する透明性バリアフィルムを有し、第２包装材が光反射又は光吸収フィルムと該フィルムの袋内側にパターン印刷層を設け、かつ第１と第２包装材の少なくとも一方の袋内側に乾燥剤含有樹脂フィルムが一部または全面に積層されていることを特徴とする包装袋であるので、乾燥剤含有樹脂フィルムの吸湿が進むに連れて透明性が増し、第１包装材の袋内側に乾燥剤含有樹脂フィルムが積層されている場合、乾燥剤含有樹脂フィルムが次第に透明になり、内容物が確認できるようになるとともに、インジケータ機能を有するフィルム（パターン印刷フィルム）のパターン（吸湿インジケータパターン）を視認することができ、包装袋としての吸湿性能が限界に達していることを確認することができる。また、第２包装材の袋内側に乾燥剤含有樹脂フィルムが積層されている場合、予め内容物が確認できるとともに、乾燥剤含有樹脂フィルムが吸湿により次第に透明になり、パターン印刷フィルムの吸湿インジケータパターンが視認できるようになり、包装袋としての吸湿性能が限界に達していることを確認することができる。また、第１と第２包装材の両方に乾燥剤含有樹脂フィルムが積層されている場合、外観からは内容物を視認することはできないが、両方の乾燥剤含有樹脂フィルムの吸湿性能が飽和に達すると、パターン印刷フィルムの吸湿インジケータパターンを視認することができ、収納物品を湿気から保護することができる。また、第１と第２包装材の両方に乾燥剤含有樹脂フィルムが積層されることによって、包装袋内の吸湿性能を長時間保つことが可能である利点がある。さらにまた、包装袋自体にピンホールが存在すれば、第１包装材および／または第２包装材に積層された乾燥剤含有樹脂フィルムが透明化し、吸湿インジケータパターンが発現し、包装袋自体の良否を容易に判定することができ、内容物の管理に極めて有効である。また、パターンや乾燥剤含有樹脂フィルムを一部または全面に設ける構成とすることができる。
【００２０】
また、請求項２の発明では、前記乾燥剤含有樹脂フィルムが乾燥剤含有樹脂層と熱可塑性樹脂層を積層したものであることを特徴とする請求項１に記載の包装袋であるので、第１包装材に乾燥剤含有樹脂フィルムが積層されている場合も所望の吸湿性能を維持し、かつ熱可塑性樹脂フィルムの機械的強度を保つことができ、種々の用途に対応できる利点がある。
【００２１】
また、請求項３の発明では、前記透明性バリアフィルムが、フィルムにシリカ又はアルミナの蒸着膜、またはこれらの多層蒸着膜、シリコン窒化膜の蒸着膜若しくはバリア性塗料をコーティング、蒸着膜へバリア性塗料をコーティングした層を有するフィルムであり、該透明性バリアフィルムの防湿性能が０．００１〜１００（ｇ／ｍ２  ／ｄａｙ）であることを特徴とする請求項１又２に記載の包装袋であるので、第１と第２包装材のバリア性能を略等しく、かつ要求される吸湿性能に応じて透明性バリアフィルムの防湿性能を選択することができし、高い防湿性能を維持することができる包装袋を提供できる利点がある。
【００２２】
また、請求項４の発明では、前記光反射フィルムが、アルミラミネートフィルム、アルミ蒸着フィルム、無機蒸着フィルム、若しくは無機酸蒸着フィルムによる金属光沢を持つフィルムであり、又前記光吸収フィルムが、光吸収性材料を塗布又は含有するもの、若しくは光吸収性材料を塗布又は積層したフィルムを積層したフィルムであり、何れも防湿性能が０．００１〜１００（ｇ／ｍ２  ／ｄａｙ）であることを特徴とする請求項１〜３の何れかに記載の包装袋であるので、光吸収又は光反射フィルムが用いられており、その袋内側に積層されたパターン印刷フィルムのインジケータパターンとの色差が顕著なものとなり、乾燥剤含有樹脂フィルムが吸湿して光透過性が増した際のインジケータパターンの視認性が良好である利点があり、かつ第１と第２包装材のバリア性能を略等しく、かつ要求される吸湿性能に応じて透明性バリアフィルムの防湿性能を選択することができし、高い防湿性能を維持することができる包装袋を提供できる利点がある。
【００２３】
また、請求項５の発明では、前記パターン印刷層が上記乾燥剤含有樹脂フィルム又はポリオレフィンフィルム又は光反射若しくは光反射フィルム上に設けられ、該乾燥剤含有樹脂フィルム又は該ポリオレフィンフィルム又は光反射若しくは光反射フィルムの少なくとも片面に文字、数字、絵柄又はこれらを適宜複合した図柄を印刷したものであり、前記乾燥剤含有熱可塑性樹脂フィルムに含有する乾燥剤の吸湿状態が飽和に達するに連れて透明になり、前記パターンを袋内若しくは袋外から視認することができることを特徴とする請求項１〜４の何れかに記載の包装袋であるので、吸湿限界に達すると、包装袋の外観から吸湿インジケータパターンを視認することが可能であり、湿気に対する内容物の管理が容易である利点がある。なお、吸湿インジケータパターンは、物品の保存限界を示す、例えば「保存限界に達しました」等と標記してもよいし、これらと絵柄を組み合わせたものであってもよいし、また、文字、数字等の印刷濃度の異なるものを用いて、濃度の濃いものから順次視認し得るようにして、保存限界を段階的に視認できるようにし、内容物の管理に効果的である。また、パターン印刷フィルムには、その外面側、即ち吸湿インジケータパターンとは反対面に印刷層を設けることによって、光濃度差を増大させて吸湿インジケータパターンの視認を良好なものとすることができる。
【００２４】
また、請求項６の発明では、前記乾燥剤含有樹脂フィルムに混在する乾燥剤が、ゼオライト、シリカゲル、アルミナの少なくとも１種類以上を含有するものであることを特徴とする請求項１〜５の何れかに記載の包装袋であるので、これらの物質から用途に応じて適宜選択し、しかも人体に害を与えない物質が選択され、乾燥剤含有樹脂フィルムの吸湿性能が飽和に達すると透明性が良好になり、なお、第２包装材には乾燥剤含有樹脂フィルムの外側に光反射フィルム或いは光吸収フィルムが積層されており、光濃度差が十分に確保されるので、乾燥剤含有樹脂フィルムの吸湿性能が飽和に達した際、透明性であれば多少色彩を帯びたとしても吸湿インジケータパターンに問題を与えることがない利点がある。また、酸化カルシウム、塩化カルシウム、硫酸塩化合物、酸化バリウム、活性炭、粘土化合物等の吸着剤を本発明の効果を失わない程度に含有させることで目的に応じた吸着性能を付加することができる。
【００２５】
また、第１包装材と第２包装材の両方に乾燥剤含有樹脂フィルムを設け、第１包装材の防湿性能が第２包装材が第２包装材に比べて低い場合、第１包装材側の乾燥剤含有樹脂フィルムが先に透明になり、内容物が視認できるようになった後、第２包装材側の乾燥剤含有樹脂フィルムが次第に透明になり、その下層の吸湿インジケータパターンが視認できるようになる。また、乾燥剤含有樹脂フィルムが両方に設けられることで、吸湿性能を長期間持続させることができるし、収納物品の防湿管理を段階的に行うことが可能になる。
【００２６】
また、請求項７の発明では、前記第１包装材または前記第２包装材を袋形状または容器形状としたことを特徴とする請求項１〜６の何れかに記載の包装袋であるので、収納部分が少なくとも２カ所存在する形状とすることで、水分により機能の劣化する化合物等と液体とを使用直前に混合させて用いるような用途等で化合物等の袋側の吸湿状態を確認することができるという利点がある。
【００２７】
また、請求項８の発明では、前記第１と第２包装材からなる吸湿インジケータ機能付きの包装袋に収納される物品の表面側が第１包装材であり、該物品の背面側が第２包装材であることを特徴とする請求項１〜７の何れかに記載の包装袋であるので、吸湿インジケータパターンが収納物品の表面を覆い、収納物品の確認ができなくなったり、意匠性を悪化させることがない利点がある。
【００２８】
また、請求項９の発明では、前記光吸収フィルムが、黒を印刷したフィルム又はカーボンブラックを熱可塑性樹脂に混合したフィルムであることを特徴とする請求項１〜８の何れかに記載の包装袋であるので、吸湿インジケータパターンの色彩とのコントラストを強調し、パターンの視認性を良好なものにし得る利点がある。
【００２９】
また、請求項１０の発明では、前記乾燥剤含有樹脂フィルムに光散乱物質を混合又は塗布したことを特徴とする請求項１〜９の何れかに記載の包装袋であるので、乾燥剤含有樹脂フィルムの乾燥剤の吸湿性能が飽和に達した際、パターンの視認性が一層良好になる。光散乱物質としては、ガラスビーズ、シリカ、アクリルビーズ等の球形のものが好ましい。
【００３０】
また、請求項１１の発明では、前記透明性バリアフィルムに光散乱物質を塗布したことを特徴とする請求項１〜１１の何れかに記載の包装袋であるので、インジケータパターンの視認性が良好になる利点がある。
【発明を実施するための最良の形態】
【００３１】
以下、本発明に係る吸湿インジケータ機能付きの包装袋の実施形態について、図面を参照して説明する。本発明の実施形態では、包装袋の表面側（収納物品の表面側）に乾燥機能を有するフィルムが設けた包装袋と、乾燥機能を有するフィルムが包装袋の表面側には設けないで、包装袋の背面（収納物品の背面側）にのみ設けた包装袋とに大別して説明する。
【００３２】
先ず、図１（ａ），（ｂ）は、本発明の一実施形態を示す一部切欠斜視図であり、同図（ａ）は包装袋内の吸湿性が保たれている状態を示し、同図（ｂ）は包装袋内の吸湿性が飽和に達した状態を示し、吸湿インジケータパターン３０が視認できる。本実施形態は、包装袋の表面側に乾燥剤含有樹脂フィルムが設けられ、第１包装材１０と第２包装材２０の周囲がヒートシール部４０で密封された４方シール袋である包装袋であり、第１包装材１０と第２包装材２０との空間（袋内）に収納物品Ａが収納されている。本実施形態には図２（ａ）〜（ｄ）に示す各種形態がある。これらの包装袋は、第１包装材１０と第２包装材２０と任意寸法で方形に裁断され、３方をヒートシールした後、物品Ａを収納し、残りの一辺をヒートシールして密封して使用する、防湿性能を有する吸湿インジケータ機能付き包装袋である。
【００３３】
図２（ａ）〜（ｄ）の各実施形態について順次説明する。図２（ａ）の実施形態は、第１包装材１０と第２包装材２０とからなり、第１包装材１０が乾燥剤含有樹脂フィルム１１と透明性バリアフィルム１２とを積層した積層フィルムであり、透明性バリアフィルム１２が第１包装材１０側の最外面を覆っている。第２包装材２０は、熱可塑性樹脂フィルム２２とパターン印刷フィルム２３と光反射または光吸収フィルム２４との積層フィルムである。乾燥剤含有樹脂フィルム１１は、ゼオライトを含有する樹脂組成物を用い、乾燥剤含有樹脂フィルム１１を成形する際に、その片面または両面にポリオレフィン（例えばＬＬＤＰＥ）を共押し出しで積層したものである。ポリオレフィン樹脂を用いることによって、第１包装材１０の強度を高めることができるし、ゼオライトを含有する樹脂組成物のフィルム平面を平坦なものとし、透明性バリアフィルム１２の透明感をより際だたせることができる。
【００３４】
第１包装材１０の透明性バリアフィルム１２は、例えばポリエチレンテレフタレート（以下、ＰＥＴと称する）またはポリエステルフィルムが用いられる。また、透明性バリアフィルム１２は、水蒸気やガスバリア性フィルムのものが好ましく、例えば、シリカやアルミナなどの蒸着フィルム、又は窒化物をスパッタリングしたフィルム、Ｋコートフィルム（塩化ビニリデン−塩化ビニル共重合体ラックスを塗布したフィルム）、ＯＰＰフィルム（二軸延伸ポリプロピレンフィルム）、ＯＰＥフィルム（延伸ポリエチレンフィルム）等が用いられる。また、共押出フィルム、ポリイミド、ポリカーボネート、ＰＰＳ（ポリフェニレンサルファイド）、ＰＥＳ（ポリエーテルサルファイド）等のエンジニアプラスチック系フィルム、ＰＴＦＥ等のフッ素系樹脂フィルム等も使用できる。この透明性バリアフィルム１２の防湿性能は、０．００１〜１００（ｇ／ｍ２  ／ｄａｙ）が望ましい。
【００３５】
乾燥剤含有樹脂フィルム１１は次のように製造する。先ず、ベース樹脂にゼオライトを５〜８０重量％混合し、さらにこれらの親和性を高めるため添加剤としてエチレン・アクリル酸エステル・無水マレイン酸共重合体等を混合比１〜２０重量％を添加してフイルム状に成形する。乾燥剤含有樹脂のフイルム成形に際し、その片面または両面にポリオレフィン（例えばＬＬＤＰＥ）を共押し出しで積層する。なお、ゼオライトの混合比は、好ましくは、重量比で約４０〜８０重量％と、さらに好ましくは重量比で約５０〜８０重量％とする。
【００３６】
また、このベース樹脂には熱可塑性樹脂が用いられ、例えばＬＤＰＥ（低密度ポリエチレン）、ＬＬＤＰＥ（直鎖状低密度ポリエチレン）、ＰＰ（ポリプロピレン）、各種共重合体（コポリマー）として、アイオノマー、ＥＡＡ、ＥＭＡＡ、ＥＶＡ、ＥＥＡ、ＥＭＡ、ＥＭＭＡ等から１種又は複数種を混合して用いられ、このような樹脂の中から高ＭＦＲ（メルトフローレート）、好ましくは温度１９０℃、荷重２１．１８Ｎの条件下で測定したＭＦＲ（ｇ／１０分）が１０以上のものを含むように適宜選んで使用する。
【００３７】
また、ゼオライトは、３Åから１０Åの細孔径を有する粉末状の無機多孔性物質であり、好適な吸着剤として用いられる。その平均粒子径は、例えば１０μｍ前後のものが好適に用いられる。ゼオライトは極性を有し、分子の大きさの違いによって物質を分離するのに用いられる多孔質の粒状物質であり、均一な細孔をもつ構造であり、細孔の空洞に入る小さな分子を吸収して一種のふるいの作用をする。また、乾燥剤は、ゼオライト以外に、酸化カルシウム、シリカゲル、塩化カルシウム、硫酸塩化合物、酸化バリウム、アルミナ、活性炭、粘度化合物の少なくとも１種類以上を含有するものであってもよいが、好ましくは合成又は天然ゼオライトが好ましい。
【００３８】
次に、第２包装材２０について説明する。第２包装材２０は収納物品Ａの背面側になる積層フィルムであり、第２包装材２０の袋内側が熱可塑性樹脂フィルム２２であり、熱可塑性樹脂フィルム２２の外面側に、パターン印刷フィルム２３、光反射フィルムまたは光吸収フィルム２４が順次積層される。なお、パターン印刷フィルム２３、光反射フィルムまたは光吸収フィルム２４を積層した後、熱可塑性樹脂フィルム２２を積層してもよいし、適宜共押し出し法を駆使して積層してもよい。
【００３９】
熱可塑性樹脂フィルム２２は、ＬＤＰＥ（低密度ポリエチレン）、ＬＬＤＰＥ（直鎖状低密度ポリエチレン）、ＰＰ（ポリプロピレン）、ＰＳ（ポリスチレン）、ＰＭＭＡ（ポリメチルメタクリレート）、ナイロン、ポリエステル（ＰＥＴ、ＰＢＴ、ＰＥＮ）、ＰＡＮ（ポリアクリロニトリル）、各種共重合体（コポリマー）としてアイオノマー、ＥＡＡ、ＥＭＡＡ、ＥＶＡ、ＥＶＯＨ、ＥＥＡ、ＥＭＡ、ＥＭＭＡ等から１種又は複数種を混合して用いられる。また、ＰＴＦＥ等のフッ素系樹脂も使用できる。熱可塑性樹脂フィルム２２は、第１包装材１０と第２包装材２０とを貼り合わせて周囲をヒートシールして密封する際に良好な材質を適宜選択すればよい。
【００４０】
パターン印刷フィルム２３は、例えばポリオレフィンフィルムを用いて第２包装材２０の機械的強度を高めるようにし、パターン印刷フィルム２３には、湿度インジケータとしての吸湿インジケータパターン３０が片面に印刷されている。吸湿インジケータパターン３０は、パターン印刷フィルム２３が熱可塑性樹脂フィルム２２と張り合わされる面に印刷されている。吸湿インジケータパターン３０の印刷に用いるインキは、樹脂に対する顔料或いは染料の重量比が、０．０１〜２００重量％で、その膜厚は、０．３μｍ〜１００μｍの範囲のものを使用する。
【００４１】
光反射または光吸収フィルム２４は、光反射フィルムまたは光吸収フィルムの何れかが用いられ、吸湿インジケータパターン３０との光濃度差が顕著になるように設けられる層であり、光反射フィルム２４としては、アルミニウム箔、アルミニウム蒸着フィルム、錫箔、錫蒸着フィルム、ニッケル箔等の光反射性を有する金属箔、金属蒸着フィルムが用いられる。
【００４２】
または、光吸収フィルム２４としては、黒インキが印刷されたフィルムやカーボンブラックが熱可塑性樹脂に混合されてたフィルム成形されたものが用いられる。また、パターン印刷フィルム２３に吸湿インジケータパターン３０が形成された面とは反対面に、吸湿インジケータパターン３０の背景色となる白、黒、赤、青、緑、黄、藍、シアン、マゼンダの何れか又はそれらを混合したインキを塗工し、光吸収フィルム２４を兼ねてもよい。この背景色は吸湿インジケータパターン３０を視認する際の光濃度差を顕著なものとするものであり、背景色の色彩は吸湿インジケータパターン３０の色彩との兼ね合いで設定される。無論、光吸収フィルム２４に白、黒、赤、青、緑、黄、藍、シアン、マゼンダの何れか又はそれらを混合したインキを塗工してもよい。
【００４３】
この実施形態の包装袋は、物品Ａを収納した際、図１（ａ）に示したように、第１包装材１０が白濁しており、第１包装材１０側からは収納物品Ａを視認することができない。乾燥剤含有樹脂フィルム１１の乾燥剤の吸湿性能が飽和に近づくと、乾燥剤含有樹脂フィルム１１が次第に透明になり、収納物品Ａが視認できるようになるとともに、吸湿インジケータパターン３０が視認できるようになる。乾燥剤が完全に飽和状態に達すると、図１（ｂ）に示したように、乾燥剤含有樹脂フィルム１１が略透明になり、収納物品Ａ及び第２包装材２０の内面に「ＫＰ」と印刷した吸湿インジケータパターン３０が視認できる。
【００４４】
因みに、吸湿インジケータパターン３０は、「ＫＰ」等の文字が印刷されたものであるが、数字、絵柄、またはこれらを適宜複合した図柄を印刷したものであってもよく、乾燥剤含有熱可塑性樹脂フィルム１１に含有する乾燥剤が吸湿して飽和に達するに連れ透明性が増し、吸湿インジケータパターン３０を袋内（開封した場合）若しくは袋外から視認することができる。吸湿インジケータパターン３０は、収納物品Ａの保存限界を示す、例えば「保存限界に達しました」といった標記としてもよい。また、これらと絵柄を組み合わせたものであってもよい。また、文字、数字等の印刷濃度の異なるものを用いて、濃度の濃いものから順次視認し得るようにして、内容物品Ａの保存限界が段階的に視認できるようにし、内容物品Ａの防湿管理に有効である。
【００４５】
また、この実施形態では、光反射または光吸収フィルム２４或いは透明性バリアフィルム１２にピンホールが存在する場合、このピンホールを通して外界の湿気が袋内に侵入し、比較的短い時間で乾燥剤含有樹脂フィルム１１の乾燥剤の吸湿性能が飽和に達し、乾燥剤含有樹脂フィルム１１が全体又は部分的に透明になり、吸湿インジケータパターン３０が視認できることによって、この包装袋が防湿袋として機能を果たさないことを判定することができる。
【００４６】
次に、図２（ｂ）の実施形態について説明する。なお、上記実施形態と同一部分には同一符号が付与されている。この実施形態では、第１包装材１０と第２包装材２０との両面に乾燥剤含有樹脂フィルムが設けられており、第１包装材１０の袋内側に乾燥剤含有樹脂フィルム１１が設けられ、第２包装材２０の袋内側に乾燥剤含有樹脂フィルム２１が設けられている。乾燥剤含有樹脂フィルム２１の外側には、吸湿インジケータパターン３０が印刷されたパターン印刷フィルム２３、光反射または光吸収フィルム２４が順次積層されている。乾燥剤含有樹脂フィルム２１は図２（ａ）の乾燥剤含有樹脂フィルム１１と同様のものである。
【００４７】
この実施形態では、第１包装材１０と第２包装材２０との両面に乾燥剤含有樹脂フィルム１１，２１が設けられており、乾燥剤含有樹脂フィルム１１，２１に含有する乾燥剤の吸湿性能が飽和に達しない限り、吸湿インジケータパターン３０を視認することができない。また、吸湿インジケータパターン３０の視認性を良好なものとするために、吸湿インジケータパターン３０の光濃度差を拡大する必要があり、パターン印刷フィルム２３の外面側には、アルミ箔ラミネートフィルム等の反射率の高い光反射吸収フィルム２４を積層するのが望ましい。一方、第１包装材１０と第２包装材２０との両面に乾燥剤含有樹脂フィルムが設けられるので、透明性バリアフィルム１２の性能にも依存するが、袋内全面が乾燥剤含有層であり、図２（ａ）の実施形態よりも防湿袋としての機能を長時間維持できる。
【００４８】
次に、図２（ｃ）の実施形態について説明する。なお、上記実施形態と同一部分には同一符号が付与されている。この実施形態では、第１包装材１０が上記実施形態と同様に透明性バリアフィルム１２と乾燥剤含有樹脂フィルム１１との積層体であり、第２包装材２０は、その袋内側に熱可塑性樹脂フィルム２２が設けられ、熱可塑性樹脂フィルム２２の外側に、吸湿インジケータパターン３０が印刷されたパターン印刷フィルム２３、光反射または光吸収フィルム２４、及び透明性バリアフィルム２５が順次積層されている。この実施形態では、包装袋の最外面に透明性バリアフィルム１２，２５が積層されており、乾燥剤含有樹脂フィルム１１の吸湿性能が長期間維持できる包装袋である。
【００４９】
この実施形態の透明性バリアフィルム２５は、ガスバリア性フィルムのものが好ましく、必ずしも透明である必要はなく、例えばアルミラミネートフィルム、アルミ蒸着フィルム等を含む、無機蒸着フィルム、無機酸化物蒸着フィルム、Ｋコートフィルム（塩化ビニリデン−塩化ビニル共重合体ラックスを塗布したフィルム）、ＯＰＰフィルム（二軸延伸ポリプロピレンフィルム）、ＯＰＥフィルム（延伸ポリエチレンフィルム）等が用いられる。また、共押出フィルム、ポリイミド、ポリカーボネート、ＰＰＳ（ポリフェニレンサルファイド）、ＰＥＳ（ポリエーテルサルファイド）等のエンジニアプラスチック系フィルム、ＰＴＦＥ等のフッ素系樹脂フィルム等も使用できる。このように両面をバリア性フィルムで覆うことによって、フィルムの飽和到達時間を、例えば１日から１００日以上の範囲での制御が可能となる。なお、第１と第２包装材１０，２０のバリア性能を略等しく、かつ要求される吸湿性能に応じて透明性バリアフィルム１２，２５の防湿性能を選択することにより、半永久的に防湿性能を維持することができる包装袋とすることができる。
【００５０】
また、第１包装材１０の透明性バリアフィルム１２は、上記実施形態と同様のものが用いられる。透明性バリアフィルム１２は、透明性が要求されるために、アルミラミネートフィルム等の光反射性のフィルムは使用することができないが、フィルムにシリカ又はアルミナの蒸着膜、またはこれらの多層蒸着膜、シリコン窒化物の蒸着膜若しくはバリア性塗料をコーティング、蒸着膜へバリア性塗料をコーティングした層を有するフィルムを用いることができ、この透明性バリアフィルム１２の防湿性能は、０．００１〜１００（ｇ／ｍ２  ／ｄａｙ）である。
【００５１】
次に、図２（ｄ）の実施形態について説明する。なお、上記実施形態と同一部分には同一符号が付与されている。本実施形態は、第１包装材１０と第２包装材２０との両面に透明性バリアフィルム１２，２５が設けられ、かつ第１包装材１０に乾燥剤含有フィルム１１が設けられ、第２包装材２０に乾燥剤含有フィルム２１が設けられている。乾燥剤含有フィルム１１，１２は上記実施形態と同様にものであり、乾燥剤含有樹脂フィルムの両面をポリオレフィン樹脂が被覆したものである。乾燥剤含有フィルム２１の外側には、吸湿インジケータパターン３０が印刷されたパターン印刷フィルム２３、光反射または光吸収フィルム２４、及び透明性バリアフィルム２５が順次積層されている。
【００５２】
この実施形態では、第１包装材１０と第２包装材２０の包装袋の最外面に透明性バリアフィルムが積層されており、図２（ｂ）の実施形態よりも乾燥剤含有樹脂フィルム１１，２１の吸湿性能が長時間維持できる。また、第１包装材１０と第２包装材２０には、乾燥剤含有樹脂フィルム１１，２１がそれぞれ設けられており、吸湿インジケータパターン３０の視認性が多少悪くなるが、光濃度差を拡大するためにアルミ箔ラミネートフィルム等の光反射フィルム２４を外面に積層するのが好ましい。また、乾燥剤含有樹脂フィルム２１の表面にポリオレフィンが被覆されることによって、視認性が良好になる。
【００５３】
次に、図３（ａ），（ｂ）の実施形態について説明する。図３（ａ），（ｂ）は本実施形態の包装袋の一部切欠斜視図であり、第１包装材１０と第２包装材２０との周囲の４方がヒートシール部４０で封止され、装内に物品Ａが収納されている。本実施形態について、図４（ａ），（ｂ）に示した。本実施形態は、図２（ａ）〜（ｄ）の実施形態とは異なり、第１包装材１０が透明な積層フィルムであり、乾燥剤含有樹脂フィルムが第２包装材２０に設けられている。図３（ａ）にように、包装袋の外観から収納物品Ａを確認することができる。なお、図３（ａ）は乾燥剤含有樹脂フィルムの吸湿性能が維持されていることを示し、第２包装材２０の袋内面の吸湿インジケータパターン３０を視認することができない。図３（ｂ）は吸湿インジケータパターン３０を視認することができ、乾燥剤含有樹脂フィルムの吸湿性能が飽和状態に達したことを示している。
【００５４】
図４（ａ），（ｂ）の各形態に基づいて説明する。なお、上記実施形態と同一部分には同一符号が付与されている。図４（ａ）の実施形態は、第１包装材１０が包装袋の最外層となる透明性バリアフィルム１２と熱可塑性樹脂フィルム（シーラントフィルム）１３とが積層された積層フィルムである。第２包装材２０は、乾燥剤含有樹脂フィルム２１の外側に吸湿インジケータパターン３０が印刷されたパターン印刷フィルム２３が積層され、パターン印刷フィルム２３に光反射または光吸収フィルム２４が積層されている。熱可塑性樹脂フィルム１３は、上記実施形態の熱可塑性樹脂フィルム２２と同一のものであり、シール性の良好な材質が選択される。
【００５５】
また、図４（ｂ）の実施形態は、第１包装材１０が最外層の透明性バリアフィルム１２に熱可塑性樹脂フィルム（シーラントフィルム）１３が積層された積層フィルムである。第２包装材２０は、乾燥剤含有樹脂フィルム２１の外側に吸湿インジケータパターン３０が印刷されたパターン印刷フィルム２３、光反射または光吸収フィルム２４、及び透明性バリアフィルム２５が順次積層されている。この実施形態では、包装袋の最外層がバリア性フィルムで覆われている。バリア性フィルム１３は、透明性であるが、透明性バリアフィルム２５は必ずしも透明性である必要がなく、水蒸気バリア性が良好なものであればよい。
【００５６】
図４の実施形態では、第２包装材２０に乾燥剤含有樹脂フィルム２１が設けられ、乾燥剤含有樹脂フィルム２１が白濁をしているが、その乾燥剤が吸湿して飽和状態に達すると白濁から透明への変化が起こり、第２包装材の透明に変化した乾燥剤含有樹脂フィルム２１を通してパターン印刷フィルム２３の吸湿インジケータパターン３０を視認することができる。
【００５７】
また、上記実施形態も同様であるが、図４の実施形態においても、ゼオライトフィルム単独ではフィルム表面が樹脂とゼオライトが混じり合っている状態であるため荒く、光の透過率が低くなる。また、ゼオライトフィルムのみでは大気中の水分の吸収速度は非常に速く、飽和到達時間の制御が困難であり、かつフィルム強度は劣る。そこで、ポリオレフィンのような材質のフィルムを共押出し法により積層することによって、フィルム全体の強度を高め、かつフィルム表面の粗さを減少させ、かつゼオライト結晶凝集体の離脱を押さえ、さらに吸湿による透明化をより際だたせる効果を発揮する。また、フィルムを貼り合わせることによって吸湿速度をフィルムの材質や厚さにより制御することも可能になる。なお、ここで用いるポリオレフィンは透明のものである。
【００５８】
また、透明性バリアフィルム２５がポリエステルとすると、水分の透過に対するバリア性を有しているため、これを貼ることにより片面あるいは両面からの吸湿を制御することが、さらに可能となる。なお、透明性バリアフィルム１２は、ガスバリア性の透明フィルムが好ましく、例えば無機蒸着フィルム、無機酸化物蒸着フィルム、Ｋコートフィルム（塩化ビニリデン−塩化ビニル共重合体ラックスを塗布したフィルム）、ＯＰＰフィルム（二軸延伸ポリプロピレンフィルム）、ＯＰＥフィルム（延伸ポリエチレンフィルム）等が用いられる。また、共押出フィルム、ポリイミド、ポリカーボネート、ＰＰＳ（ポリフェニレンサルファイド）、ＰＥＳ（ポリエーテルサルファイド）等のエンジニアプラスチック系フィルム、ＰＴＦＥ等のフッ素系樹脂フィルム等も使用できる。また、フィルムにシリカ又はアルミナの蒸着膜、またはこれらの多層蒸着膜、シリコン窒化物の蒸着膜若しくはバリア性塗料をコーティング、蒸着膜へバリア性塗料をコーティングした層を有するフィルムであり、透明性バリアフィルム１２の防湿性能は、０．０１〜１００（ｇ／ｍ２  ／ｄａｙ）、好ましくは０．００１〜１００（ｇ／ｍ２  ／ｄａｙ）である。このように収納物品Ａが要求する吸湿性能に応じて、フィルムの飽和到達時間を、例えば１日から１００日以上も制御が可能となる。
【００５９】
なお、本発明は、上記実施形態のように、第１と第２包装材の周辺の４方をヒートシールして収納部を一箇所設けた包装袋であり、包装袋の形状としては、例えば、第２包装材を容器形状に成形してもよいし、また、収納部を２箇所設けた形状であってもよく、防湿性能を要求する製品とその必要性がない製品とを一対で包装できる。また、透明性バリアフィルム１２の表面処理及び乾燥剤には、人体に有害な重金属を使用しない。
さらに、本発明では、透明性バリアフィルムにガラスビーズ、シリカ、アクリルビーズ等の球形の光散乱物質を塗布したり、樹脂に混合したフィルムを積層することによって、インジケータパターンの視認性を良好なものにすることができる。
【実施例】
【００６０】
本発明の実施例について説明する。先ず、下記の実施例に使用する材料について説明する。透明性バリアフィルムはＰＥＴフィルムにシリカ蒸着したＰＥＴｓｉｏｘ  が用いられ、その厚さは１２μｍであり、このＰＥＴｓｉｏｘ  フィルムに厚さ４０μｍのＬＤＰＥ（低密度ポリエチレン）を積層したものである。その透湿度（ｇ／ｍ２／ｄａｙ）は０．１である。この透明性バリアフィルムは図２及び図４の第１包装材１０の透明性バリアフィルム１２に相当する。
【００６１】
透明性バリアフィルム／乾燥剤含有樹脂フィルムの積層体は、透明性バリアフィルムが、厚さ１２μｍのＰＥＴｓｉｏｘ  と、厚さ６０μｍの乾燥剤含有樹脂層の両面に、厚さ１０μｍのＬＤＰＥを積層させたフィルムである。この乾燥剤含有樹脂層は、ＬＤＰＥ：ゼオライトが重量比で１：１で構成されたものである。透明性バリアフィルム／乾燥剤含有樹脂フィルムの積層体の透湿度（ｇ／ｍ２／ｄａｙ）は０．２であり、図２（ａ）〜（ｄ）の実施形態の第１包装材１０に相当する。
【００６２】
アルミ蒸着フィルム（ＰＥＴＡＬ）は、ＰＥＴフィルムにアルミを蒸着した厚さ５０μｍのものであり、その透湿度（ｇ／ｍ２／ｄａｙ）が１．０であり、図２及び図４の光反射フィルム２４に相当する。
【００６３】
光吸収フィルム／透明性バリアフィルムの積層体は、光吸収フィルムが厚さ１００μｍのＰＥＴフィルムに黒を印刷したものに、上記の透明性バリアフィルムを積層した積層体であり、その透湿度（ｇ／ｍ２／ｄａｙ）が０．０５であり、図２（ｃ），（ｄ）及び図４（ｂ）の光吸収フィルム２４及び透明性バリアフィルム２５に相当する。
【００６４】
アルミ蒸着フィルム／透明性バリアフィルムの積層体は、透湿度（ｇ／ｍ２／ｄａｙ）が０．０２であり、図２（ｃ），（ｄ）及び図４（ｂ）の光反射フィルム２４及び透明性バリアフィルム２５に相当する。
【００６５】
アルミ箔ラミネートフィルムは、厚さ９μｍのアルミ箔に厚さ１２μｍのＰＥＴフィルムを積層したものであり、その透湿度（ｇ／ｍ２／ｄａｙ）が０．００である。図２及び図４の光反射フィルム２４に相当する。
【００６６】
パターン印刷フィルムは、ポリオレフィンフィルムにインジケータパターンを印刷したものであり、図２及び図４のパターン印刷フィルム２２に相当する。
【００６７】
実施例１は、第１包装材１０が透明性バリアフィルム／シーラントフィルムであり、第２包装材２０が乾燥剤含有樹脂フィルム／パターン印刷フィルム／アルミ箔ラミネートフィルムからなる積層フィルムである（図４（ａ））。
実施例２は、第１包装材１０が透明性バリアフィルム／シーラントフィルムであり、第２包装材２０が乾燥剤含有樹脂フィルム／パターン印刷フィルム／アルミ蒸着フィルムからなる積層フィルムである（図４（ａ））。
実施例３は、第１包装材１０が透明性バリアフィルム／シーラントフィルムであり、第２包装材２０が乾燥剤含有樹脂フィルム／パターン印刷フィルム／アルミ蒸着フィルム／透明性バリアフィルムからなる積層体からなる積層フィルムである（図４（ｂ））。
実施例４は、第１包装材１０が透明性バリアフィルム／シーラントフィルムであり、第２包装材２０が乾燥剤含有樹脂フィルム／パターン印刷フィルム／光吸収フィルム／透明性バリアフィルムからなる積層体からなる積層フィルムである（図４（ｂ））。
実施例５は、第１包装材１０が透明性バリアフィルム／乾燥剤含有樹脂フィルムであり、第２包装材２０が乾燥剤含有樹脂フィルム／パターン印刷フィルム／アルミ箔ラミネートフィルムからなる積層フィルムである（図２（ｂ））。
実施例６は、第１包装材１０が透明性バリアフィルム／乾燥剤含有樹脂フィルムであり、第２包装材２０が乾燥剤含有樹脂フィルム／パターン印刷フィルム／アルミ蒸着フィルムからなる積層フィルムである（図２（ｂ））。
実施例７は、第１包装材１０が透明性バリアフィルム／乾燥剤含有樹脂フィルムであり、第２包装材２０が乾燥剤含有樹脂フィルム／パターン印刷フィルム／アルミ蒸着フィルム／透明性バリアフィルムからなる積層フィルムである（図２（ｄ））。
実施例８は、第１包装材１０が透明性バリアフィルム／乾燥剤含有樹脂フィルムであり、第２包装材２０が乾燥剤含有樹脂フィルム／パターン印刷フィルム／光吸収フィルム／透明性バリアフィルムからなる積層フィルムである（図２（ｄ））。
実施例９は、第１包装材１０が透明性バリアフィルム／乾燥剤含有樹脂フィルムであり、第２包装材２０がシーラントフィルム／パターン印刷フィルム／アルミ箔ラミネートフィルムからなる積層フィルムである（図２（ａ））。
実施例１０は、第１包装材１０が透明性バリアフィルム／乾燥剤含有樹脂フィルムであり、第２包装材２０がシーラントフィルム／パターン印刷フィルム／アルミ蒸着フィルムからなる積層フィルムである（図２（ａ））。
実施例１１は、第１包装材１０が透明性バリアフィルム／乾燥剤含有樹脂フィルムであり、第２包装材２０がシーラントフィルム／パターン印刷フィルム／アルミ蒸着フィルム／透明性バリアフィルムからなる積層フィルムである（図２（ｃ））。
実施例１２は、第１包装材１０が透明性バリアフィルム／乾燥剤含有樹脂フィルムであり、第２包装材２０がシーラントフィルム／パターン印刷フィルム／光吸収フィルム／透明性バリアフィルムからなる積層フィルムである（図２（ｃ））。
【００６８】
実施例１〜１２を袋の面積が１０ｃｍ方形状に裁断した後、この裁断したフィルムを第１と第２包装材１０，２０とし、四方をヒートシールし、室温４０℃で、湿度９０％ＲＨにて、乾燥剤含有樹脂フィルムが飽和に達するまでの時間（日）を吸湿インジケータパターンが発現するまでの時間を測定した。
【００６９】
【表１】
2006213393.tif 000003
【００７０】
上記実施例では、光吸収又は反射フィルム２４とし、アルミ箔ラミネートフィルムを使用したものが吸湿性能の持続性に優れていることを示し、かつ第１と第２包装材に両面に乾燥剤含有樹脂フィルムが積層されているものが良好な吸湿性能を示している。アルミ蒸着フィルム或いは光吸収フィルムは、ＰＥＴフィルムが基材であるのでアルミ箔ラミネートフィルムと比較すると早く乾燥剤が飽和に達する。なお、吸湿性能の持続性に優れているとは、乾燥剤が飽和に達するまで時間が長いことを意味し、乾燥剤の持続性はその含有量を調整することによっても調整可能である。
【００７１】
なお、乾燥剤含有樹脂フィルムの乾燥剤が飽和に達する時間は、収納され物品に求められる飽和時間を達成すればよく、上記実施例の飽和時間以上の防湿性能が求められる場合は、乾燥剤含有樹脂フィルムの乾燥乾燥剤含有樹脂の乾燥剤含有率を高め、乾燥乾燥剤含有樹脂に積層されるポリオレフィン樹脂の膜厚を厚くしたり、透明性バリアフィルムの性能を高めることにより達成することができる。
【００７２】
また、上記実施形態において、透明性バリアフィルム１２、パターン印刷フィルム２３、乾燥剤含有熱可塑性樹脂フィルム１１，２１等は、図２，図４において一層で図示されているが、この一層には共押出し法等により積層されたフィルムが含まれる。また、酸素やガスバリア性が要求される場合や耐油性等が要求される場合は、適宜共押出し法により最適な樹脂が選択されて積層されることを排除するものではない。
また、本発明の包装袋は、乾燥剤が飽和に達するまで時間を１００日以上を達成することが可能である。
【産業上の利用可能性】
【００７３】
本発明の活用例としては、乾燥状態が要求される物品の収納溶の包装袋であり、食品、電子部品、医薬品、書籍等の保管する際の梱包材として有効である。
【図面の簡単な説明】
【００７４】
【図１】（ａ）は本発明に係る吸湿インジケータ機能付きの包装袋の一実施形態を示す一部切欠斜視図であり、（ｂ）が乾燥剤含有樹脂フィルムの乾燥剤が飽和に達し、吸湿インジケータパターンが発現した包装袋の一部切欠斜視図である。
【図２】（ａ）〜（ｄ）は、図１の実施形態の各形態を示す概略断面図である。
【図３】（ａ）は本発明に係る吸湿インジケータ機能付きの包装袋の他の実施形態を示す一部切欠斜視図であり、（ｂ）が乾燥剤含有樹脂フィルムの乾燥剤が飽和に達し、吸湿インジケータパターンが発現した包装袋の一部切欠斜視図である。
【図４】（ａ），（ｂ）は、図３の他の実施形態の各形態を示す概略断面図である。
【図５】従来の乾燥剤樹脂による包装体を示す概略断面図である。
【符号の説明】
【００７５】
１０  第１包装材
１１  乾燥剤含有樹脂フィルム
１２  透明性バリアフィルム
１３  シーラントフィルム
２０  第２包装材
２１  乾燥剤含有樹脂フィルム
２２  熱可塑性樹脂フィルム
２３  パターン印刷フィルム
２４  光反射フィルムまたは光吸収フィルム
２５  透明性バリアフィルム
３０  吸湿インジケータパターン
Ａ  物品
【図１】
2006213393.tif 000004
【図２】
2006213393.tif 000005
【図３】
2006213393.tif 000006
【図４】
2006213393.tif 000007
【図５】
2006213393.tif 000008